ИСКУССТВЕННАЯ ПОРОДА
ARTIFICIAL ROCK

Изобретение относится к промышленности строительных материалов.
Известна искусственная порода, включающая, мас.%: цемент 25-30; мука и песок на основе карбоната кальция до 55; оксиды металлов (железо, хром, свинец, ртуть) 2-10; гидроксиды металлов (железо, хром, свинец, ртуть) 2-12; силикаты кальция 2-3; силициды углерода (карбид кремния) 0,1-0,6; фторсиликаты 6; сульфиды железа и меди 0,4-0,8; щавелевая кислота 0,3-0,5; вода 10-23 [1]. Состав породы включает большое количество токсичных компонентов.
Задача изобретения состоит в получении прочной экологически безопасной искусственной породы.
Технический результат достигается тем, что искусственная порода из смеси, включающей цемент, песок, оксид железа, гидроксид железа, воду, дополнительно включает негашеную известь и алюминиевую пудру, а в качестве песка - песок кварцевый при следующем соотношении компонентов, мас.%: цемент 12-15; песок кварцевый 25,4-30,2; оксиды железа 1-1,5; гидроксиды железа 1-1,5; негашеная известь 12-15; алюминиевая пудра 0,1-0,3; вода 40-45. Вода используется нагретой до температуры 90-98°С.
Составы для получения искусственной породы приведены в таблице.
Для приготовления смеси может быть использован портландцемент, шлакопортландцемент, белый цемент и др.
Подготавливают и дозируют сырьевые компоненты. Цемент смешивают с негашеной известью, песком кварцевым, оксидами железа, гидроксидами железа, алюминиевой пудрой. К приготовленной смеси сухих компонентов добавляют воду, предварительно нагретую до температуры 90-98°С, и перемешивают.
Таблица
Компоненты
Состав, мас.%:
1
2
3
Цемент
12
13,5
15
Песок кварцевый
30,2
27,8
25,4
Оксид железа
1
1,25
1,5
Гидроксид железа
1,5
1,25
1
Негашеная известь
15
13,5
12
Алюминиевая пудра
0,3
0,2
0,1
Вода с температурой 95<sup>0</sup>С
40
42,5
45
Примечание: в составе 1 используют портландцемент, в составе 2 -  шлакопортландцемент, в составе 3 - белый цемент
Приготовленной смесью заполняют металлические формы, выдерживают смесь в формах в течение 12 ч при температуре 20-25°С, а затем изделия (плиты, блоки) подвергают автоклавной обработке при температуре 175°С и давлении 0,8 МПа в течение 12 ч. Поверхности готовых изделий шлифуют.
Искусственная порода является прочным (прочность на сжатие в возрасте 28 сут не менее 4 МПа), экологически безопасным строительным материалом.
Источники информации
1. Патент №268011 ПНР, С04В, 1990.